(57)【要約】【課題】十分に硬く、室温から５００℃までの平均熱膨張係数が１．３０〜１．４５×１０-5（１／Ｋ）という極めて狭い範囲内であるため、超ハイテン材を冷間加工する場合やホットスタンプ工法を適用する場合のように被加工材が発熱しても、高精度な加工を行うことができる金型の提供。【解決手段】特定範囲でＣ、Ｓｉ、Ｍｎ、Ｎｉ、Ｃｒ、Ｍｏ、Ｖ、Ａｌを含有し、残部はＦｅおよび不可避的不純物からなり、Ｎｉ当量−Ｃｒ当量が特定範囲内であり、残留オーステナイト体積率が８％以下であり、室温から５００℃までの平均熱膨張係数が１．３０〜１．４５×１０-5（１／Ｋ）であり、室温での硬さが５４ＨＲＣ以上である、金型。【選択図】図１
2019044254.tif 000002
【特許請求の範囲】
【請求項１】
質量％で、
Ｃ：０．６０〜０．９０％、
Ｓｉ：０．４０〜１．２０％、
Ｍｎ：０．３０〜１．０％、
Ｎｉ：０．１０〜０．４０％、
Ｃｒ：５．７〜６．８％、
Ｍｏ：１．４０〜２．８０％、
Ｖ：０．０５〜１．０％、
Ａｌ：０．０１０〜０．０３０％、
含有し、残部はＦｅおよび不可避的不純物からなり、
Ｎｉ当量＝Ｎｉ含有率（質量％）＋３０×Ｃ含有率（質量％）＋０．５×Ｍｎ含有率（質量％）
と定義し、
Ｃｒ当量＝Ｃｒ含有率（質量％）＋Ｍｏ含有率（質量％）＋１．５×Ｓｉ含有率（質量％）＋１０×Ａｌ含有率（質量％）
と定義した場合に、
９．８≦Ｎｉ当量−Ｃｒ当量≦１６．４を満たし、
残留オーステナイト体積率が８％以下であり、室温から５００℃までの平均熱膨張係数が１．３０〜１．４５×１０-5（１／Ｋ）であり、室温での硬さが５４ＨＲＣ以上である、金型。
【請求項２】
さらに、質量％で、
Ｎｂ：０．０３〜１．０％、
Ｔｉ：０．０３〜１．０％
含有する、請求項１に記載の金型。
【請求項３】
さらに、質量％で、
Ｃ：０．８０〜０．９０％、
Ｍｏ：２．５〜２．８％、
含有する、請求項１または２に記載の金型。
【請求項４】
さらに
質量％で、
Ｃ：０．６０〜０．７０％、
Ｍｏ：１．４０〜１．６０％、
含有する、請求項１または２に記載の金型。
【発明の詳細な説明】
【技術分野】
【０００１】
本発明は金型に関し、特に、冷間加工（冷間プレス、転造、圧造、鍛造、ファインブランキング）、ホットスタンプに用いる金型に関する。
【背景技術】
【０００２】
一般的に冷間加工で作られる部品は、面精度、寸法精度ともに、ダイカスト法や熱間鍛造に比べて、高い精度が要求される。
その一方、自動車の構造部品に代表される高強度部品は、近年、ますます軽量化が進み、部品の強度が高くなっている。多くは、冷間加工でハイテン材が使用されていたが、９８０ＭＰａを超える超ハイテン材が使用されたり、冷間加工ではなく、被加工材をプレスすると同時に、焼入れするダイクエンチ・ホットスタンプ工法で高強度な部品が製造されるようになった。
【０００３】
超ハイテン材の冷間加工では、従来よりも加工発熱量が増え、金型表面温度が高くなる。ホットスタンプ工法では、被加工材が８００〜９００℃程度に加熱されたものを金型で挟み込むため被加工材による加工発熱は無いが、被加工材から熱移動によって金型表面温度が高くなる。
【０００４】
従来の冷間加工では、金型表面温度が１００℃を超えることはほぼ無く、金型に使用される様々な工具鋼（熱処理条件も様々）の熱膨張量を考慮する必要がなかった。
しかし、上記のような超ハイテン材の冷間加工用金型やホットスタンプ工法用の金型では、１５０〜６００℃になるため、工具鋼の熱膨張係数が、金型寸法精度に与える影響が非常に大きくなっている。
【０００５】
冷間加工用金型には、冷間ダイス鋼や高速度工具鋼が用いられ、ホットスタンプ工法の金型には、熱間ダイス鋼や冷間ダイス鋼が使用されている。また、これらの工具鋼は、金型として必要な硬さを得るために、焼入れ焼戻しを実施しているが、必ずしも決まった熱処理条件ではない。このため、色々な工具鋼や熱処理条件で作成した、複数の部品を組み合わせて作られる金型セットは、室温では問題ない寸法精度を保持しているものの、量産が始まると、それぞれの金型に使われている工具鋼の熱膨張係数と、金型温度に応じて、金型が膨張し、被加工材を成形するクリアランス（金型と被加工材との隙間）に多大な影響を及ぼす。
上記に関連する従来法として、例えば特許文献１〜５に記載の方法が提案されている。
【０００６】
特許文献１、２では線膨張率が記載されているが、熱処理前の寸法に比べて、焼入れ焼戻し後にどの程度材料が寸法変化するか（組織変化による膨張収縮）を記載しているものであり、熱膨張に関するものでは無い。
特許文献３，４は低熱膨張に関するものであるが、金型として必要な室温硬さ５４ＨＲＣ以上を焼入れ焼戻しによって得ることができず、金型として使用することができない。また、冷間ダイス鋼ＳＫＤ１１の熱膨張係数が記載されているが、熱処理条件の記載がなく、どのようにして、この熱膨張係数が得られるようにすれば良いのか、わからない。
特許文献５には焼入れ後の残留γ量が示されているものの、焼戻し後の残留γ量は示されていない。また、組成や焼入れ焼戻し条件から、焼戻し後の残留γ量を推定することは困難である。さらに、特許文献５に記載のものでは所望の熱膨張係数を得ることはできない。
【先行技術文献】
【特許文献】
【０００７】
【特許文献１】特開２００７−１９７７４６号公報
【特許文献２】特開２００９−１３２９９０号公報
【特許文献３】特開昭６２−１２５６３６号公報
【特許文献４】特開平０４−１８０５４２号公報
【特許文献５】特開２０１６−０７４９６８号公報
【発明の概要】
【発明が解決しようとする課題】
【０００８】
本発明は上記のような課題を解決することを目的とする。
すなわち、本発明の目的は、十分に硬く、室温から５００℃までの平均熱膨張係数が１．３０〜１．４５×１０-5（１／Ｋ）という極めて狭い範囲内であるため、超ハイテン材を冷間加工する場合やホットスタンプ工法を適用する場合のように被加工材が発熱しても、高精度な加工を行うことができる金型を提供することである。
【課題を解決するための手段】
【０００９】
上記のように、従来、工具鋼の熱膨張係数に及ぼす組成の影響や熱処理条件の影響は調べられていなかった。そこで、本願発明者は鋭意検討し、これらの影響を明確化することで、従来、１．０〜１．５×１０-5（１／Ｋ）の熱膨張係数を、室温から５００℃までの平均熱膨張係数を１．３０〜１．４５×１０-5（１／Ｋ）に調整することができ、熱膨張量を見込んだ金型寸法を設計することで、高精度な部品製造を可能にした。また、金型として必要な室温硬さ５４ＨＲＣ以上が得られつつ、熱膨張係数を一定（１．３０〜１．４５×１０-5（１／Ｋ））にするには、鋼材組成と熱処理条件を一定範囲内にすることが必要であることを見出した。
【００１０】
本発明者は上記課題を解決するため鋭意検討し、本発明の鋼材を完成させた。
本発明の鋼材は、質量％で、Ｃ：０．６０〜０．９０％、Ｓｉ：０．４０〜１．２０％、Ｍｎ：０．３０〜１．０％、Ｎｉ：０．１０〜０．４０％、Ｃｒ：５．７〜６．８％、Ｍｏ：１．４０〜２．８０％、Ｖ：０．０５〜１．０％、Ａｌ：０．０１０〜０．０３０％含有し、残部はＦｅおよび不可避的不純物からなり、Ｎｉ当量＝Ｎｉ含有率（質量％）＋３０×Ｃ含有率（質量％）＋０．５×Ｍｎ含有率（質量％）と定義し、Ｃｒ当量＝Ｃｒ含有率（質量％）＋Ｍｏ含有率（質量％）＋１．５×Ｓｉ含有率（質量％）＋１０×Ａｌ含有率（質量％）と定義した場合に、９．８≦Ｎｉ当量−Ｃｒ当量≦１６．４を満たし、残留オーステナイト体積率が８％以下であり、室温から５００℃までの平均熱膨張係数が１．３０〜１．４５×１０-5（１／Ｋ）であり、室温での硬さが５４ＨＲＣ以上である、金型である。
このような金型を、以下では「本発明の金型」ともいう。
【００１１】
本発明の金型は、さらに、質量％で、Ｎｂ：０．０３〜１．０％、Ｔｉ：０．０３〜１．０％含有することが好ましい。
すなわち、本発明の金型は、質量％で、Ｃ：０．６０〜０．９０％、Ｓｉ：０．４０〜１．２０％、Ｍｎ：０．３０〜１．０％、Ｎｉ：０．１０〜０．４０％、Ｃｒ：５．７〜６．８％、Ｍｏ：１．４０〜２．８０％、Ｖ：０．０５〜１．０％、Ａｌ：０．０１０〜０．０３０％、Ｎｂ：０．０３〜１．０％、Ｔｉ：０．０３〜１．０％含有し、残部はＦｅおよび不可避的不純物からなることが好ましい。
【００１２】
本発明の金型は、質量％で、Ｃ：０．８０〜０．９０％、Ｍｏ：２．５〜２．８％含有することが好ましい。
すなわち、本発明の金型は、質量％で、Ｃ：０．８０〜０．９０％、Ｓｉ：０．４０〜１．２０％、Ｍｎ：０．３０〜１．０％、Ｎｉ：０．１０〜０．４０％、Ｃｒ：５．７〜６．８％、Ｍｏ：２．５〜２．８０％、Ｖ：０．０５〜１．０％、Ａｌ：０．０１０〜０．０３０％以下含有し、残部はＦｅおよび不可避的不純物からなることが好ましい。
【００１３】
本発明の金型は、さらに、質量％で、Ｎｂ：０．０３〜１．０％、Ｔｉ：０．０３〜１．０％、Ｃ：０．８０〜０．９０％、Ｍｏ：２．５〜２．８％含有することが好ましい。
すなわち、本発明の金型は、質量％で、Ｃ：０．８０〜０．９０％、Ｓｉ：０．４０〜１．２０％、Ｍｎ：０．３０〜１．０％、Ｎｉ：０．１０〜０．４０％、Ｃｒ：５．７〜６．８％、Ｍｏ：２．５〜２．８％、Ｖ：０．０５〜１．０％、Ａｌ：０．０１０〜０．０３０％、Ｎｂ：０．０３〜１．０％、Ｔｉ：０．０３〜１．０％含有し、残部はＦｅおよび不可避的不純物からなることが好ましい。
【００１４】
本発明の金型は、さらに、質量％で、Ｃ：０．６０〜０．７０％、Ｍｏ：１．４０〜１．６０％含有することが好ましい。
すなわち、本発明の金型は、質量％で、Ｃ：０．６０〜０．７０％、Ｓｉ：０．４０〜１．２０％、Ｍｎ：０．３０〜１．０％、Ｎｉ：０．１０〜０．４０％、Ｃｒ：５．７〜６．８％、Ｍｏ：１．４０〜１．６０％、Ｖ：０．０５〜１．０％、Ａｌ：０．０１０〜０．０３０％以下含有し、残部はＦｅおよび不可避的不純物からなることが好ましい。
【００１５】
本発明の金型は、さらに、質量％で、Ｎｂ：０．０３〜１．０％、Ｔｉ：０．０３〜１．０％、Ｃ：０．６０〜０．７０％、Ｍｏ：１．４０〜１．６０％含有することが好ましい。
すなわち、本発明の金型は、質量％で、Ｃ：０．６０〜０．７０％、Ｓｉ：０．４０〜１．２０％、Ｍｎ：０．３０〜１．０％、Ｎｉ：０．１０〜０．４０％、Ｃｒ：５．７〜６．８％、Ｍｏ：１．４０〜１．６０％、Ｖ：０．０５〜１．０％、Ａｌ：０．０１０〜０．０３０％、Ｎｂ：０．０３〜１．０％、Ｔｉ：０．０３〜１．０％含有し、残部はＦｅおよび不可避的不純物からなることが好ましい。
【発明の効果】
【００１６】
本発明によれば、十分に硬く、室温から５００℃までの平均熱膨張係数が１．３０〜１．４５×１０-5（１／Ｋ）という極めて狭い範囲内であるため、超ハイテン材を冷間加工する場合やホットスタンプ工法を適用する場合のように被加工材が発熱しても、高精度な加工を行うことができる金型を提供することができる。
【図面の簡単な説明】
【００１７】
【図１】実施例にて得られた試験片の残留オーステナイト量と熱膨張係数の関係図である。
【発明を実施するための形態】
【００１８】
本発明の金型の組成について説明する。以下において、単に「％」と記した場合「質量％」を意味する。
【００１９】
Ｃ：０．６０〜０．９０％
Ｃは焼入れによって生じるマルテンサイトの硬さを向上させる。所定の焼入れ焼戻しによって、室温硬さ５４ＨＲＣ以上を得るために、０．６０％以上含有することが必要である。
一方、必要以上に添加すると、晶出炭化物を生じ、焼入れ硬さの向上効果がなくなるため、０．９０％以下の含有率とする。
また、焼入れ温度が高いほどＣ固溶量が増えるため、焼入れ温度が１０６０〜１１００℃と高めである場合（好ましくは、合わせて、焼戻し温度が５２０〜５７０℃である場合）、Ｃ含有率を０．８０〜０．９０％とすることが好ましく、合わせてＭｏの含有率を２．５〜２．８％とすることが好ましい。一方、焼入れ温度が１０１０〜１０５０℃と低めの場合（好ましくは、合わせて、焼戻し温度が４９０〜５４０℃である場合）、Ｃ含有率を０．６０〜０．７０％とすることが好ましく、合わせてＭｏの含有率を１．４０〜１．６０％とすることが好ましい。
【００２０】
Ｓｉ：０．４０〜１．２０％
ＳｉはＣｒ、Ｍｏ、Ａｌと同様に、フェライトが形成されやすくなる元素である。Ｓｉ量が多いほど焼入れ温度でのＣ固溶量が減少し、焼入れ焼戻し硬さが低下する。よって、この焼入れ焼戻し硬さの低下を抑制するため、Ｓｉ含有率は１．２０％以下とする。一方、成分調整上、脱酸目的での添加や原料からの配合分があるため、０．４０％以上の含有率となる添加は、通常製造コストの観点では避けられない。
【００２１】
Ｍｎ：０．３０〜１．０％
ＭｎはＮｉやＣと同様に、オーステナイトが形成されやすくなる元素である。Ｍｎ量が多いほど焼入れ性が大きく向上する。冷間成形やホットスタンプで使用される金型サイズで焼入れ可能な焼入れ性が必要となるので、０．３％以上の含有率とする。一方、１．０％を超える含有率とすると、Ｍｓ点が必要以上に下がりすぎ、焼入れ時に残留オーステナイトが多量に発生してしまい、熱膨張係数が大きくなりすぎる可能性がある。
【００２２】
Ｎｉ：０．１０〜０．４０％
ＮｉはＭｎやＣと同様に、オーステナイトが形成されやすくなる元素である。Ｍｎと同様に焼入れ性向上の観点から、０．１％以上の含有率とする。一方、０．４％を超える含有率とすると、焼入れ時に残留オーステナイトが増加し、熱膨張係数が大きくなる。
【００２３】
Ｃｒ：５．７〜６．８％
ＣｒはＳｉ、Ｍｏ、Ａｌと同様に、フェライトが形成されやすくなる元素である。Ｃｒは焼入れ焼戻し硬さを向上させ、焼入れ性も向上させる。よって、５．７％以上の含有率とする。一方、６．８％を超える含有率とすると、焼入れ時に固溶しきれなかったＣと結合し、炭化物を形成してしまい、熱膨張係数が小さくなりすぎる。
【００２４】
Ｍｏ：１．４０〜２．８０％
ＭｏはＳｉ、Ｃｒ、Ａｌと同様に、フェライトが形成されやすくなる元素である。Ｍｏは特に焼入れ焼戻し硬さを大きく向上させるため、また、金型として必要な硬さ５４ＨＲＣを得るため、１．４％以上の含有率とする。一方、２．８％以上添加しすぎると、焼入れ時に残留オーステナイトが増加し、熱膨張係数が大きくなる。
また、前述のように、焼入れ温度が高いほどＣ固溶量が増えるため、焼入れ温度が１０６０〜１１００℃と高めである場合（好ましくは、合わせて、焼戻し温度が５２０〜５７０℃である場合）、Ｃ含有率を０．８０〜０．９０％とすることが好ましく、合わせてＭｏの含有率を２．５〜２．８％とすることが好ましい。一方、焼入れ温度が１０１０〜１０５０℃と低めの場合（好ましくは、合わせて、焼戻し温度が４９０〜５４０℃である場合）、Ｃ含有率を０．６０〜０．７０％とすることが好ましく、合わせてＭｏの含有率を１．４０〜１．６０％とすることが好ましい。
【００２５】
Ｖ：０．０５〜１．０％
Ｖは焼入れ時に結晶粒粗大化を防止するために添加される。粗大化防止の効果を得るためには、０．０５％以上の含有率とする。一方、１．０％を超える含有率とすると、粗大なＶ炭化物が形成されるようになり、粗大化防止の効果が小さくなってしまう。
【００２６】
Ａｌ：０．０１０〜０．０３０％
ＡｌはＳｉ、Ｃｒ、Ｍｏと同様に、フェライトが形成されやすくなる元素である。Ａｌは結晶粒粗大化抑制効果もあるため、０．０１０％以上の含有率とする。一方、０．０３０％を超える含有率にするとＣｒ当量が増加するので、フェライトが形成されやすくなり、焼入れ焼き戻し硬さが低下してしまう。
また、ＯやＮがＦｅ中に多く含まれると、Ａｌは酸化物や窒化物を形成し、Ｆｅ中に固溶しているＡｌが極端に減少することで、Ｃｒ当量が低下し、Ｎｉ当量とのバランスが大きく変化することがある。よって、Ａｌを必要以上に添加させないことに加えて、ＯやＮも所定範囲内に抑制しておくことで、Ｃｒ当量とＮｉ当量のバランスを保ちやすい。
【００２７】
Ｎｂ、Ｔｉは、Ｖの代替として結晶粒粗大化抑制の効果がある。
粗大化抑制の効果を得るためには、所定下限以上の添加が必要であるし、所定上限を超えて添加すればＶと同様に、粗大な炭化物、酸化物、窒化物を形成し、粗大化抑制の効果が得られなくなる。
【００２８】
本発明の金型は、上記のようにＣ、Ｓｉ、Ｍｎ、Ｎｉ、Ｃｒ、Ｍｏ、ＶおよびＡｌを含み、好ましくはさらにＮｂ、Ｔｉを含み、残部はＦｅおよび不可避不純物からなる。
不可避的不純物としてはＰ、Ｓ、Ｃｕ、Ｏ、Ｎが挙げられる。本発明の金型に含まれるこれらの成分の含有率は、Ｐ：０．０３０％以下、Ｓ：０．０３％以下、Ｃｕ：０．３％以下、Ｏ：０．０１００％以下、Ｎ：０．０３００％以下とする。
【００２９】
本発明の金型は、上記のような成分を特定範囲にて含有し、さらに、Ｎｉ当量＝Ｎｉ含有率（質量％）＋３０×Ｃ含有率（質量％）＋０．５×Ｍｎ含有率（質量％）と定義し、Ｃｒ当量＝Ｃｒ含有率（質量％）＋Ｍｏ含有率（質量％）＋１．５×Ｓｉ含有率（質量％）＋１０×Ａｌ含有率（質量％）と定義した場合に、９．８≦Ｎｉ当量−Ｃｒ当量≦１６．４を満たす。
フェライト形成元素であるＣｒ、Ｍｏ、ＳｉおよびＡｌと、オーステナイト形成元素であるＣ、Ｍｎ、Ｎｉは、Ｃｒ当量が多すぎれば、焼入れ焼戻し硬さが低下しすぎてしまうし、Ｎｉ当量が多すぎれば、残留オーステナイトが多量に発生してしまうため、Ｃｒ当量とＮｉ当量は、バランスを保つ必要がある。すなわち、９．８≦Ｎｉ当量−Ｃｒ当量≦１６．４を満たす必要がある。
【００３０】
本発明の金型は、上記と同様の組成を備える鋼材を焼入れ、焼戻しして得ることができる。
焼入れ温度が低すぎると、Ｆｅ中に固溶する元素量が減り、５４ＨＲＣ以上の焼入れ焼戻し硬さを得られなくなる。逆に、焼入れ温度が高すぎれば、固溶する元素量が増加して、硬さを得やすくなる一方、Ｍｓ点が固溶量の増加とともに低下し、残留オーステナイトが増加し始める。熱膨張係数を一定に保つためには、成分元素の添加量に応じた適正な温度範囲で焼入れする必要がある。
本発明の金型は、上記と同様の組成を備える鋼材を、例えば、１０１０〜１１００℃で焼入れし、４８０〜５８０℃で焼戻して得ることができる。
【００３１】
上記のような焼入れ、焼戻しを行うと、残留オーステナイト体積率が８％以下となり得る。残留オーステナイトは少量であれば、焼入れ焼戻し硬さへの影響は小さいため、存在しても良い。ただし、焼入れ焼戻しされたマルテンサイト組織の熱膨張係数に比べて、残留オーステナイトのそれは、非常に大きいため、８％を超えて含まれている状態では、所定の熱膨張係数の範囲に収めることができない。上記の残留オーステナイト量を実現するためには、焼入れ温度を適正の範囲にしつつ、焼戻し温度を、例えば４８０℃以上にして、残留オーステナイトを分解させる必要がある。４８０℃以上であれば、温度が高いほど残留オーステナイトは多く分解するので望ましいが、逆に析出する炭化物が粗大化し始め、硬さが減少していく。金型の硬さとして５４ＨＲＣ以上に保つためには５８０℃以下で焼戻しを行うことが好ましい。
【実施例】
【００３２】
以下、本発明の実施例について説明する。
【００３３】
＜実験１＞
初めに、第１表に示す組成（残部はＦｅ及び不可避不純物）の鋼材を、真空誘導溶解炉（１３０ｋｇ）を用いて溶解し、インゴットを鋳造した。
次に、１０００〜１２５０℃の範囲でソーキングを行い、その後、鍛造し、断面が４５ｍｍ×４５ｍｍの角材を得た。
そして、この角材を８００〜１０００℃の範囲で５ｈ加熱保持した後、２０℃／ｈの冷却速度で徐冷して、球状化焼鈍した。
次に、得られた材料を切断し、２０×２０×２０ｍｍの硬さ測定用試験片、１０×１０×２ｍｍの残留オーステナイト量測定用試験片、断面直径が５ｍｍ、高さが２０ｍｍの円柱状の熱膨張係数測定用試験片を作成した。そして、これらの試験片について第２表に記載した焼入れ焼戻しを実施した。
ここで、焼入れは、第２表に記載の焼入れ温度にて２ｈ保持した後、３０℃／ｍｉｎの平均冷却速度で冷却する処理である。
また、焼戻しは、第２表に記載の焼入れ温度にて１ｈ保持した後、空冷する処理である。
その後、硬さ、残留オーステナイト体積率、熱膨張係数を測定した。
各々の測定について以下に具体的に説明する。
【００３４】
＜硬さ測定＞
２０×２０×２０ｍｍの硬さ測定用試験片について、ロックウェル硬度計（Ｃスケール）を用いて硬さを測定した。
【００３５】
＜残留オーステナイト体積率の測定＞
１０×１０×２ｍｍの残留オーステナイト量測定用試験片について、その測定面をＪＩＳ−Ｒ６００１に規定される♯８００まで研磨し、Ｘ線回折装置により測定を実施した。Ｘ線の測定により得られたフェライトの（２００）（２１１）のピーク強度とオーステナイトの（２００）（２２０）（３１１）のピーク強度を求め、そのピーク強度比から残留オーステナイト体積率（ｖｏｌ％）を算出した。
【００３６】
＜熱膨張係数＞
断面直径が５ｍｍ、高さが２０ｍｍの円柱状の熱膨張係数測定用試験片について、理学電気製熱機械分析装置（ＴＭＡ）を用い、示差膨張方式によって、室温から５００℃までの平均熱膨張係数を測定した。なお、標準試料に石英を用い、昇温速度は５℃／ｍｉｎとした。
【００３７】
【表１】
2019044254.tif 000003
【００３８】
【表２】
2019044254.tif 000004
【００３９】
比較鋼１は、成分が適正範囲から大きく外れており、炭化物が多量に形成されている。このため、硬さや残留オーステナイト量に問題がないにも関わらず、熱膨張係数が非常に小さくなってしまった。
比較鋼２、５は成分が適正範囲からはずれており、Ｃｒ当量が多すぎるため、焼入れ焼戻し硬さが足らなかった。
比較鋼３は、成分が適正範囲からずれており、Ｃｒ当量が多すぎるため、焼入れ焼戻し硬さが低く、かつ、熱膨張係数も小さくなった。
比較鋼４は、成分が適正範囲からずれ、かつ、焼入れ温度も高すぎるため、固溶量が増え、残留オーステナイトが多量に発生するとともに、残留オーステナイトが十分に分解しきれず、多量に残ってしまい熱膨張係数が大きくなってしまった。
比較鋼６は、成分が適正範囲からずれ、かつ、焼入れ温度や焼戻し温度が低すぎるため、残留オーステナイトが十分に分解しきれず、多量に残ってしまい熱膨張係数が大きくなってしまった。
比較鋼７は、成分が適正範囲であるものの、Ｃｒ当量が多すぎるため、焼入れ焼戻し硬さが足らなかった。
比較鋼８は、成分、成分バランスともに適正範囲であるものの、焼入れ温度が高すぎ、固溶量が増え、残留オーステナイトが多量に発生してしまい、熱膨張係数が大きくなってしまった。
比較鋼９は、成分が適正範囲であるものの、Ｎｉ当量が多すぎるため、適正な焼入れ焼戻し温度でも、残留オーステナイトが多量に残ってしまい、熱膨張係数が大きくなってしまった。
比較鋼１０は、成分、成分バランスともに適正範囲であるものの、焼戻し温度が低すぎ、残留オーステナイトがほとんど分解されないため、熱膨張係数が大きくなってしまった。
【００４０】
＜実験２＞
発明鋼１〜１７を用いて、第３表に記載の焼入れ温度で焼入れした材料を用いて残留オーステナイト量と熱膨張係数を測定した。これらの関係を図３に示す。
第２表と第３表の残留オーステナイト体積率に対して、熱膨張係数には高い相関が見られる。
残留オーステナイト量が多すぎれば、熱膨張係数が大きくなりすぎることがわかる。
組成が適正であっても、所定の焼入れ焼戻しにより、残留オーステナイト量を８％以下にしなければ、所望の熱膨張係数を得ることは出来ない。
【００４１】
【表３】
2019044254.tif 000005
【図１】
2019044254.tif 000006